(57)【要約】【課題】拡がりにくくかつ所望の形状に成形し易い光硬化性立体造形用樹脂組成物を提供する。【解決手段】２５℃においてずり速度１０ｓ−１における粘度Ａに対するずり速度１ｓ−１における粘度Ｂの比率Ｂ／Ａが１．１以上である、光硬化性立体造形用樹脂組成物。【選択図】なし【特許請求の範囲】
【請求項１】
２５℃においてずり速度１０ｓ−１における粘度Ａに対するずり速度１ｓ−１における粘度Ｂの比率Ｂ／Ａが１．１以上である、光硬化性立体造形用樹脂組成物。
【請求項２】
光重合性官能基を有する化合物、揺変剤、及び、光重合開始剤を含有する、請求項１に記載の光硬化性立体造形用樹脂組成物。
【請求項３】
前記揺変剤が、オイルゲル化剤及び無機フィラーからなる群より選ばれる少なくとも１種である、請求項２に記載の光硬化性立体造形用樹脂組成物。
【請求項４】
前記オイルゲル化剤が、ヒドロキシ脂肪酸、水添ひまし油、脂肪酸アミド、ｎ−ラウロイル−Ｌ−グルタミン酸−α，γ−ジブチルアミド、ジ−ｐ−メチルベンジリデンソルビトールグルシトール、１，３：２，４−ビス−Ｏ−ベンジリデン−Ｄ−グルシトール、１，３：２，４−ビス−Ｏ−（４−メチルベンジリデン）−Ｄ−ソルビトール、ビス（２−エチルヘキサノアト）ヒドロキシアルミニウム、下記一般式（１）で表される化合物、下記一般式（２）で表される化合物、下記一般式（３）で表される化合物、下記一般式（４）で表される化合物、下記式（５）で表される化合物、下記一般式（６）で表される化合物、下記一般式（７）で表される化合物、下記一般式（８）で表される化合物、下記式（９）で表される化合物、下記一般式（１０）で表される化合物、下記式（１１）で表される化合物、下記式（１２）で表される化合物、及び、下記一般式（１３）で表される化合物からなる群より選ばれる少なくとも１種である、請求項３に記載の光硬化性立体造形用樹脂組成物。
【化１】
2016165862.tif 000029
［一般式（１）中、ｎ１は３〜１０の整数、ｎ２は２〜６の整数、Ｒ１は炭素数１〜２０の飽和炭化水素基、Ｘ１は硫黄原子又は酸素原子である。］
【化２】
2016165862.tif 000030
［一般式（２）中、Ｒ２は炭素数１〜２０の飽和炭化水素基、Ｙ１は結合手又はベンゼン環である。］
【化３】
2016165862.tif 000031
［一般式（３）中、Ｒ３は炭素数１〜２０の飽和炭化水素基、Ｙ２は結合手又はベンゼン環である。］
【化４】
2016165862.tif 000032
［一般式（４）中、Ｒ４は炭素数１〜２０の飽和炭化水素基である。］
【化５】
2016165862.tif 000033
【化６】
2016165862.tif 000034
［一般式（６）中、Ｒ５及びＲ６は、それぞれ独立に炭素数１〜２０の飽和炭化水素基である。］
【化７】
2016165862.tif 000035
［一般式（７）中、Ｒ７は、炭素数１〜２０の飽和炭化水素基である。］
【化８】
2016165862.tif 000036
［一般式（８）中、Ｒ８は、炭素数１〜２０の飽和炭化水素基である。］
【化９】
2016165862.tif 000037
【化１０】
2016165862.tif 000038
［一般式（１０）中、Ｒ９及びＲ１０は、それぞれ独立に炭素数１〜２０の飽和炭化水素基である。］
【化１１】
2016165862.tif 000039
【化１２】
2016165862.tif 000040
【化１３】
2016165862.tif 000041
［一般式（１３）中、Ｒ１１は、炭素数１〜１０の飽和炭化水素基であり、Ｒ１２及びＲ１３は、それぞれ独立に炭素数１〜２０の飽和炭化水素基である。］
【請求項５】
前記無機フィラーがシリカを含む、請求項３又は４に記載の光硬化性立体造形用樹脂組成物。
【請求項６】
前記光重合性官能基を有する化合物が、光ラジカル重合性を有する化合物、及び、光カチオン重合性を有する化合物からなる群より選ばれる少なくとも１種である、請求項２〜５のいずれか一項に記載の光硬化性立体造形用樹脂組成物。
【請求項７】
前記光重合開始剤が、光ラジカル重合開始剤、及び、光カチオン重合開始剤からなる群より選ばれる少なくとも１種である、請求項２〜６のいずれか一項に記載の光硬化性立体造形用樹脂組成物。
【請求項８】
可塑剤を更に含有する、請求項２〜７のいずれか一項に記載の光硬化性立体造形用樹脂組成物。
【請求項９】
請求項１〜８のいずれか一項に記載の光硬化性立体造形用樹脂組成物を用いて立体造形物を造形する工程を備える、立体造形物の製造方法。
【請求項１０】
請求項１〜８のいずれか一項に記載の光硬化性立体造形用樹脂組成物又はその硬化物を含む、立体造形物。
【発明の詳細な説明】
【技術分野】
【０００１】
本発明は、光硬化性立体造形用樹脂組成物、並びに、立体造形物及びその製造方法に関する。
【背景技術】
【０００２】
近年、三次元ＣＡＤに入力されたデータに基づき、液状の光硬化性樹脂を使用して立体的に光学造形する方法が、金型等を作製することなく、目的とする立体造形物を良好な寸法精度で製造し得ることから広く採用されるようになっている。
【０００３】
光硬化性樹脂を用いた立体的な造形方法の代表例としては、例えば、レーザーや紫外光等の光源を用いて、容器に入れた液状の光硬化性樹脂の表面の一部を光硬化することにより、目的とする立体造形物の一部の断面形状を形成した後に、液状の光硬化性樹脂の１層分を供給し、目的とする立体造形物の一部の断面形状を光硬化によって更に形成する工程を繰り返しながら硬化層を１層ずつ積層させる方法により立体的な造形物を得る方法が挙げられる。この造形方法は、熱可塑性樹脂を溶融しながら積層する方式と比べ、形状のかなり複雑な造形物を得ることができる利点があることが知られている（例えば、下記特許文献１参照）。
【先行技術文献】
【特許文献】
【０００４】
【特許文献１】特開２０１２−１０６４３７号公報
【発明の概要】
【発明が解決しようとする課題】
【０００５】
ところで、光硬化性樹脂を含有する従来の液状の光硬化性立体造形用樹脂組成物は、流動性が高く、硬化を必要とする所定の場所のみに塗布しても直ぐに組成物が濡れ拡がってしまう問題がある。このため、液状組成物で容器全体が満たされることとなり、組成物の無駄が多い。また、この場合、反りが発生することがある。
【０００６】
本発明は、上記問題を解決し、拡がりにくくかつ所望の形状に成形し易い光硬化性立体造形用樹脂組成物を提供することを目的とする。また、本発明は、前記光硬化性立体造形用樹脂組成物を用いた立体造形物及びその製造方法を提供することを目的とする。
【課題を解決するための手段】
【０００７】
本発明は、２５℃においてずり速度１０ｓ−１における粘度Ａに対するずり速度１ｓ−１における粘度Ｂの比率Ｂ／Ａが１．１以上である、光硬化性立体造形用樹脂組成物に関する。
【０００８】
本発明の光硬化性立体造形用樹脂組成物は、拡がりにくくかつ所望の形状に成形し易い。また、液状の光硬化性樹脂を用いる従来の立体的な造形方法では、未硬化の光硬化性樹脂が大量に発生しそれらを廃棄する必要があるが、本発明の光硬化性立体造形用樹脂組成物によれば、光硬化性立体造形用樹脂組成物が不必要に薄く拡がることが抑制されるため、廃棄量を低減することができる。
【０００９】
本発明の光硬化性立体造形用樹脂組成物は、光重合性官能基を有する化合物、揺変剤、及び、光重合開始剤を含有してもよい。
【００１０】
前記揺変剤は、オイルゲル化剤及び無機フィラーからなる群より選ばれる少なくとも１種であってもよい。
【００１１】
前記オイルゲル化剤は、ヒドロキシ脂肪酸、水添ひまし油、脂肪酸アミド、ｎ−ラウロイル−Ｌ−グルタミン酸−α，γ−ジブチルアミド、ジ−ｐ−メチルベンジリデンソルビトールグルシトール、１，３：２，４−ビス−Ｏ−ベンジリデン−Ｄ−グルシトール、１，３：２，４−ビス−Ｏ−（４−メチルベンジリデン）−Ｄ−ソルビトール、ビス（２−エチルヘキサノアト）ヒドロキシアルミニウム、下記一般式（１）で表される化合物、下記一般式（２）で表される化合物、下記一般式（３）で表される化合物、下記一般式（４）で表される化合物、下記式（５）で表される化合物、下記一般式（６）で表される化合物、下記一般式（７）で表される化合物、下記一般式（８）で表される化合物、下記式（９）で表される化合物、下記一般式（１０）で表される化合物、下記式（１１）で表される化合物、下記式（１２）で表される化合物、及び、下記一般式（１３）で表される化合物からなる群より選ばれる少なくとも１種であってもよい。
【化１】
2016165862.tif 000002
［一般式（１）中、ｎ１は３〜１０の整数、ｎ２は２〜６の整数、Ｒ１は炭素数１〜２０の飽和炭化水素基、Ｘ１は硫黄原子又は酸素原子である。］
【化２】
2016165862.tif 000003
［一般式（２）中、Ｒ２は炭素数１〜２０の飽和炭化水素基、Ｙ１は結合手又はベンゼン環である。］
【化３】
2016165862.tif 000004
［一般式（３）中、Ｒ３は炭素数１〜２０の飽和炭化水素基、Ｙ２は結合手又はベンゼン環である。］
【化４】
2016165862.tif 000005
［一般式（４）中、Ｒ４は炭素数１〜２０の飽和炭化水素基である。］
【化５】
2016165862.tif 000006
【化６】
2016165862.tif 000007
［一般式（６）中、Ｒ５及びＲ６は、それぞれ独立に炭素数１〜２０の飽和炭化水素基である。］
【化７】
2016165862.tif 000008
［一般式（７）中、Ｒ７は、炭素数１〜２０の飽和炭化水素基である。］
【化８】
2016165862.tif 000009
［一般式（８）中、Ｒ８は、炭素数１〜２０の飽和炭化水素基である。］
【化９】
2016165862.tif 000010
【化１０】
2016165862.tif 000011
［一般式（１０）中、Ｒ９及びＲ１０は、それぞれ独立に炭素数１〜２０の飽和炭化水素基である。］
【化１１】
2016165862.tif 000012
【化１２】
2016165862.tif 000013
【化１３】
2016165862.tif 000014
［一般式（１３）中、Ｒ１１は、炭素数１〜１０の飽和炭化水素基であり、Ｒ１２及びＲ１３は、それぞれ独立に炭素数１〜２０の飽和炭化水素基である。］
【００１２】
前記無機フィラーは、シリカを含んでいてもよい。
【００１３】
前記光重合性官能基を有する化合物は、光ラジカル重合性を有する化合物、及び、光カチオン重合性を有する化合物からなる群より選ばれる少なくとも１種であってもよい。
【００１４】
前記光重合開始剤は、光ラジカル重合開始剤、及び、光カチオン重合開始剤からなる群より選ばれる少なくとも１種であってもよい。
【００１５】
本発明の光硬化性立体造形用樹脂組成物は、可塑剤を更に含有してもよい。
【００１６】
また、本発明は、前記光硬化性立体造形用樹脂組成物を用いて立体造形物を造形する工程を備える、立体造形物の製造方法に関する。
【００１７】
さらに、本発明は、前記光硬化性立体造形用樹脂組成物又はその硬化物を含む、立体造形物に関する。
【発明の効果】
【００１８】
本発明によれば、拡がりにくくかつ所望の形状に成形し易い光硬化性立体造形用樹脂組成物、並びに、前記光硬化性立体造形用樹脂組成物を用いた立体造形物及びその製造方法を提供することができる。
【発明を実施するための形態】
【００１９】
以下、本発明を実施するための形態について詳細に説明する。但し、本発明は以下の実施形態に限定されるものではない。
【００２０】
なお、本明細書において「（メタ）アクリレート」とは、「アクリレート」又はそれに対応する「メタクリレート」を意味する。同様に、「（メタ）アクリル」とは、「アクリル」又はそれに対応する「メタクリル」を意味し、「（メタ）アクリロイル」とは、「アクリロイル」又はそれに対応する「メタクリロイル」を意味する。また、組成物中の各成分の含有量は、組成物中に各成分に該当する物質が複数存在する場合、特に断らない限り、組成物中に存在する当該複数の物質の合計量を意味する。
【００２１】
＜光硬化性立体造形用樹脂組成物＞
本実施形態の光硬化性立体造形用樹脂組成物は、２５℃におけるずり速度（シェア速度）が１０ｓ−１（＝１／ｓ）及び１０ｓ−１（＝１／ｓ）のときの粘度の比率１．１以上を有しており、具体的には、２５℃においてずり速度１０ｓ−１における粘度Ａに対するずり速度１ｓ−１における粘度Ｂの比率Ｂ／Ａが１．１以上である。本実施形態の光硬化性立体造形用樹脂組成物は、例えば、２５℃において液状である。
【００２２】
本実施形態の光硬化性立体造形用樹脂組成物（例えばワニス）では、上記のとおり粘度の比率が１．１以上であることにより、ずり速度の低い状態（１ｓ−１）における粘度が、ずり速度が高い状態（１０ｓ−１）における粘度に比べて高くなる。この場合、粘度の比率が１．１未満である樹脂組成物（例えば、従来の液状の立体造形用樹脂組成物）と比べて、周囲への漏出が抑制され、また、光硬化する前に立体的な造形が可能となる。そのため、樹脂組成物（ワニス等）の無駄な浪費が少なくなり、また、層を減らすことにより歪みも抑えられることから、本実施形態の光硬化性立体造形用樹脂組成物は、立体造形用の樹脂組成物として最適である。
【００２３】
本実施形態の光硬化性立体造形用樹脂組成物においては、粘度の比率Ｂ／Ａが１．１以上であることにより、樹脂組成物が拡がりにくく、かつ、樹脂組成物を所望の形状に成形し易い。前記粘度の比率Ｂ／Ａは、拡がりにくくかつ所望の形状に成形し易い樹脂組成物として更に好適である観点から、１．３以上が好ましく、１．５以上がより好ましい。前記粘度の比率Ｂ／Ａは、気泡の巻き込みを抑制できる観点から、２０以下が好ましく、１５以下がより好ましく、１０以下が更に好ましい。光硬化性立体造形用樹脂組成物の粘度は、例えば、東機産業株式会社製の粘度計「ＴＰＥ−１００Ｈ」等を用いて測定することができる。前記粘度の比率Ｂ／Ａは、例えば、後述する揺変剤（Ｂ）の種類を変えることにより調整可能であり、また、揺変剤（Ｂ）の濃度を高めた場合に増加する傾向がある。
【００２４】
本実施形態の光硬化性立体造形用樹脂組成物は、例えば、光重合性官能基を有する化合物（Ａ）、揺変剤（Ｂ）、及び、光重合開始剤（Ｃ）を含有している。以下、光硬化性立体造形用樹脂組成物の各成分について説明する。
【００２５】
（光重合性官能基を有する化合物（Ａ））
光重合性官能基を有する化合物（Ａ）（以下、「（Ａ）成分」ということがある。）としては、硬化可能なものであれば特に制限はなく、光ラジカル重合性を有する化合物（例えば光ラジカル重合性有機化合物）、光カチオン重合性を有する化合物（例えば光カチオン重合性有機化合物）等が挙げられる。（Ａ）成分としては、ラジカルを発生する光重合開始剤で硬化可能な、エチレン性不飽和基（（メタ）アクリロイル基、ビニル基、アリル基等）を有する化合物；酸を発生する光酸発生剤で硬化可能な、環状エーテル基（エポキシ基、オキセタン基等）を有する化合物が好ましい。
【００２６】
［エチレン性不飽和基を有する化合物］
エチレン性不飽和基を有する化合物としては、（メタ）アクリレート化合物、（メタ）アクリロイル基を有するポリマー、ビニル基を有する化合物、アリル基を有する化合物等が好適である。次に、これらの化合物及びポリマーについて説明する。
【００２７】
｛（メタ）アクリレート化合物｝
（メタ）アクリレート化合物としては、（メタ）アクリル酸；（メタ）アクリル酸アミド；（メタ）アクリロイルモルホリン；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、イソデシル（メタ）アクリレート、ドデシル（メタ）アクリレート（ｎ−ラウリル（メタ）アクリレート）、イソミリスチル（メタ）アクリレート、ステアリル（メタ）アクリレート等の、アルキル基の炭素数１〜１８のアルキル（メタ）アクリレート；エチレングリコールジ（メタ）アクリレート、ブタンジオール（メタ）アクリレート、ノナンジオールジ（メタ）アクリレート等の、アルカンの炭素数が１〜１８のアルカンジオールジ（メタ）アクリレート；トリメチロールプロパントリ（メタ）アクリレート（例えば、プロポキシ化トリメチロールプロパントリアクリレート）、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等の、（メタ）アクリロイル基を分子内に３つ以上有する多官能（メタ）アクリレート；グリシジル（メタ）アクリレート；３−ブテニル（メタ）アクリレート等の、アルケニル基の炭素数が２〜１８のアルケニル（メタ）アクリレート；ベンジル（メタ）アクリレート、フェノキシエチル（メタ）アクリレート等の、芳香環を有する（メタ）アクリレート；メトキシテトラエチレングリコール（メタ）アクリレート、メトキシヘキサエチレングリコール（メタ）アクリレート、メトキシオクタエチレングリコール（メタ）アクリレート、メトキシノナエチレングリコール（メタ）アクリレート、メトキシポリエチレングリコール（メタ）アクリレート、メトキシヘプタプロピレングリコール（メタ）アクリレート、エトキシテトラエチレングリコール（メタ）アクリレート、ブトキシエチレングリコール（メタ）アクリレート、ブトキシジエチレングリコール（メタ）アクリレート等のアルコキシポリアルキレングリコール（メタ）アクリレート；シクロヘキシル（メタ）アクリレート、イソボルニル（メタ）アクリレート、ジシクロペンタニル（メタ）アクリレート等の、脂環式基を有する（メタ）アクリレート；２−ヒドロキシエチル（メタ）アクリレート、３−ヒドロキシプロピル（メタ）アクリレート、４−ヒドロキシブチル（メタ）アクリレート等の、水酸基を有する（メタ）アクリレート；テトラヒドロフルフリル（メタ）アクリレート；Ｎ，Ｎ−ジメチルアミノエチル（メタ）アクリレート、Ｎ，Ｎ−ジメチルアミノプロピル（メタ）アクリルアミド、Ｎ，Ｎ−ジメチル（メタ）アクリルアミド、Ｎ−イソプロピル（メタ）アクリルアミド、Ｎ，Ｎ−ジエチル（メタ）アクリルアミド、Ｎ−ヒドロキシエチル（メタ）アクリルアミド等の（メタ）アクリルアミド誘導体；２−（２−メタクリロイルオキシエチルオキシ）エチルイソシアネート、２−（メタ）アクリロイルオキシエチルイソシアネート等の、イソシアネート基を有する（メタ）アクリレート；テトラエチレングリコールモノ（メタ）アクリレート、ヘキサエチレングリコールモノ（メタ）アクリレート、オクタプロピレングリコールモノ（メタ）アクリレート、ジプロピレングリコールモノ（メタ）アクリレート、トリプロピレングリコールモノ（メタ）アクリレート、オクタプロピレングリコールモノ（メタ）アクリレート等のポリアルキレングリコールモノ（メタ）アクリレート；ポリアルキレングリコールジ（メタ）アクリレート；イソシアヌル環骨格を有する（メタ）アクリレート；シロキサン骨格を有する（メタ）アクリレートなどが挙げられる。脂環式基を有する（メタ）アクリレートとしては、ＦＡ−５１２ＡＳ（日立化成株式会社製）を用いることができる。（メタ）アクリレート化合物は、１種を単独で用いてもよく、２種以上を併用してもよい。
【００２８】
なお、アルキル基の炭素数１〜１８のアルキル（メタ）アクリレート、アルカンの炭素数が１〜１８のアルカンジオールジ（メタ）アクリレート、（メタ）アクリロイル基を分子内に３つ以上有する多官能（メタ）アクリレート、グリシジル（メタ）アクリレート、及び、アルケニル基の炭素数が２〜１８のアルケニル（メタ）アクリレートは、「脂肪族系（メタ）アクリレート」と総称する場合もある。また、アルコキシポリアルキレングリコール（メタ）アクリレート、ポリアルキレングリコールモノ（メタ）アクリレート、ポリアルキレングリコールジ（メタ）アクリレート、イソシアヌル環骨格を有する（メタ）アクリレート、シロキサン骨格を有する（メタ）アクリレートは、「ヘテロ原子系（メタ）アクリレート」と総称する場合もある。
【００２９】
｛（メタ）アクリロイル基を有するポリマー｝
（メタ）アクリロイル基を有するポリマーとしては、例えば、ポリブタジエン（メタ）アクリレート、ポリイソプレン（メタ）アクリレート、ウレタン（メタ）アクリレート、エポキシ（メタ）アクリレート、側鎖に（メタ）アクリロイル基を有するアクリル樹脂、及び、これらの変性物が挙げられる。（メタ）アクリロイル基を有するポリマーとしては、例えば、ＵＣ−１０２（株式会社クラレ製、数平均分子量１７０００）を用いることができる。（メタ）アクリロイル基を有するポリマーは、１種を単独で用いてもよく、２種以上を併用してもよい。
【００３０】
｛ビニル基を有する化合物及びアリル基を有する化合物｝
ビニル基を有する化合物及びアリル基を有する化合物としては、ビニルシリコーン、スチレン、ジビニルベンゼン、ビニルピロリドン、トリアリルイソシアヌレート、１，２−ポリブタジエン等が挙げられる。ビニル基を有する化合物及びアリル基を有する化合物のそれぞれは、１種を単独で用いてもよく、２種以上を併用してもよい。
【００３１】
［環状エーテル基を有する化合物］
環状エーテル基（エポキシ基、オキセタン基等）を有する化合物としては、３’，４’−エポキシシクロヘキシルメチル ３，４−エポキシシクロヘキサンカルボキシレート、ε−カプロラクトン変性３’，４’−エポキシシクロヘキシルメチル ３，４−エポキシシクロヘキサンカルボキシレート、２，２−ビス（ヒドロキシメチル）−１−ブタノールの１，２−エポキシ−４−（２−オキシラニル）シクロヘキサン付加物、エポキシ化ポリブタジエン、３，４−エポキシシクロヘキシルメチルメタアクリレート、スチレン−ブタジエンブロック共重合体のエポキシ化物、水素化ビスフェノールＡジグリシジルエーテル等が挙げられる。環状エーテル基を有する化合物は、１種を単独で用いてもよく、２種以上を併用してもよい。
【００３２】
［光重合性官能基を有する化合物（Ａ）の含有量］
（Ａ）成分の含有量は、光硬化性立体造形用樹脂組成物の全量を基準として、０．５〜９９．５質量％が好ましい。（Ａ）成分の含有量が０．５質量％以上であると、充分に硬化し易くすることができる。（Ａ）成分の含有量が９９．５質量％以下であると、相対的に揺変剤（Ｂ）の含有量が多くなり、充分にゲル化することができる。これらの観点から、（Ａ）成分の含有量は、１〜９５質量％がより好ましく、２〜９０質量％が更に好ましい。
【００３３】
（揺変剤（Ｂ））
揺変剤（Ｂ）（以下、「（Ｂ）成分」ということがある。）としては、オイルゲル化剤、無機フィラー等が挙げられる。
【００３４】
［オイルゲル化剤］
オイルゲル化剤としては、ヒドロキシ脂肪酸（例えば、１２−ヒドロキシステアリン酸等のヒドロキシステアリン酸）、水添ひまし油（水素添加ひまし油。例えば、ヒドロキシ脂肪酸を主成分とする水添ひまし油）、脂肪酸アミド（例えば、１２−ヒドロキシステアリン酸アミド）、ｎ−ラウロイル−Ｌ−グルタミン酸−α，γ−ジブチルアミド、ジ−ｐ−メチルベンジリデンソルビトールグルシトール、１，３：２，４−ビス−Ｏ−ベンジリデン−Ｄ−グルシトール、１，３：２，４−ビス−Ｏ−（４−メチルベンジリデン）−Ｄ−ソルビトール、ビス（２−エチルヘキサノアト）ヒドロキシアルミニウム、下記一般式（１）で表される化合物、下記一般式（２）で表される化合物、下記一般式（３）で表される化合物、下記一般式（４）で表される化合物、下記式（５）で表される化合物、下記一般式（６）で表される化合物、下記一般式（７）で表される化合物、下記一般式（８）で表される化合物、下記式（９）で表される化合物（式（９）中のＰｈはフェニル基を示す。）、下記一般式（１０）で表される化合物、下記式（１１）で表される化合物、下記式（１２）で表される化合物、及び、下記一般式（１３）で表される化合物からなる群より選ばれる少なくとも１種が挙げられる。オイルゲル化剤としては、重合あまに油、酸化ポリエチレン等を用いることもできる。オイルゲル化剤は、１種を単独で用いてもよく、２種以上を併用してもよい。
【００３５】
【化１４】
2016165862.tif 000015
［一般式（１）中、ｎ１は３〜１０の整数、ｎ２は２〜６の整数、Ｒ１は炭素数１〜２０の飽和炭化水素基、Ｘ１は硫黄原子又は酸素原子である。］
【００３６】
【化１５】
2016165862.tif 000016
［一般式（２）中、Ｒ２は炭素数１〜２０の飽和炭化水素基、Ｙ１は結合手（単結合）又はベンゼン環（置換基を有していてもよいフェニレン基）である。］
【００３７】
【化１６】
2016165862.tif 000017
［一般式（３）中、Ｒ３は炭素数１〜２０の飽和炭化水素基、Ｙ２は結合手（単結合）又はベンゼン環（置換基を有していてもよいフェニレン基）である。］
【００３８】
【化１７】
2016165862.tif 000018
［一般式（４）中、Ｒ４は炭素数１〜２０の飽和炭化水素基である。］
【００３９】
【化１８】
2016165862.tif 000019
【００４０】
【化１９】
2016165862.tif 000020
［一般式（６）中、Ｒ５及びＲ６は、それぞれ独立に炭素数１〜２０の飽和炭化水素基である。］
【００４１】
【化２０】
2016165862.tif 000021
［一般式（７）中、Ｒ７は、炭素数１〜２０の飽和炭化水素基である。］
【００４２】
【化２１】
2016165862.tif 000022
［一般式（８）中、Ｒ８は、炭素数１〜２０の飽和炭化水素基である。］
【００４３】
【化２２】
2016165862.tif 000023
【００４４】
【化２３】
2016165862.tif 000024
［一般式（１０）中、Ｒ９及びＲ１０は、それぞれ独立に炭素数１〜２０の飽和炭化水素基である。］
【００４５】
【化２４】
2016165862.tif 000025
【００４６】
【化２５】
2016165862.tif 000026
【００４７】
【化２６】
2016165862.tif 000027
［一般式（１３）中、Ｒ１１は、炭素数１〜１０の飽和炭化水素基であり、Ｒ１２及びＲ１３は、それぞれ独立に炭素数１〜２０の飽和炭化水素基である。Ｒ１２及びＲ１３の前記飽和炭化水素基は、分子骨格中に少なくとも１つの水酸基を有する炭素数１〜２０の飽和炭化水素基であってもよい。］
【００４８】
［無機フィラー］
無機フィラーに含まれる粒子の構成材料としては、酸化物、水酸化物、炭酸塩、硫酸塩、珪酸塩等が挙げられ、具体的には、シリカ、水酸化カルシウム、炭酸カルシウム、硫酸バリウム、タルク、マイカ、ワラストナイト等が挙げられる。無機フィラーは、シリカ粒子（シリカからなる粒子）を含んでいてもよい。無機フィラーは、１種を単独で用いてもよく、２種以上を併用してもよい。
【００４９】
（Ｂ）成分の含有量は、（Ａ）成分、及び、後述する（Ｄ）成分の合計１００質量部に対して、０．０５〜３０質量部が好ましい。（Ｂ）成分の含有量が０．０５質量部以上であると、充分に組成物の弾性率を高めることができる。（Ｂ）成分の含有量が３０質量部以下であると、相対的に（Ａ）成分の含有量が多くなり、組成物の特性を容易に生かすことができる。これらの観点から、（Ｂ）成分の含有量は、０．１〜２０質量部がより好ましく、０．２〜１０質量部が更に好ましい。
【００５０】
（光重合開始剤（Ｃ））
本実施形態の光硬化性立体造形用樹脂組成物は、光重合開始剤（Ｃ）（以下、「（Ｃ）成分」ということがある。）を含有することが好ましい。これにより、（Ａ）成分及び（Ｂ）成分を含む物理ゲル状物質を所定の形状に形成した後、（Ａ）成分を三次元架橋することができ、熱に対する安定性を高めることができる。
【００５１】
（Ｃ）成分は、活性エネルギー線の照射により硬化反応が進むものである。ここで、活性エネルギー線としては、紫外線、電子線、α線、β線、γ線等が挙げられる。
【００５２】
（Ｃ）成分としては、特に制限はなく、光ラジカル重合開始剤、光カチオン重合開始剤等が挙げられる。（メタ）アクリレート化合物等の、光ラジカル重合性を有する化合物が（Ａ）成分として含まれている場合、光ラジカル重合開始剤として、ベンゾフェノン系、アントラキノン系、ベンゾイル系、スルホニウム塩、ジアゾニウム塩、オニウム塩等の公知の材料を使用することができる。また、環状エーテル基を有する化合物等の、光カチオン重合性を有する化合物が（Ａ）成分として含まれている場合、公知の光カチオン重合開始剤を使用することができる。（Ｃ）成分は、１種を単独で用いてもよく、２種以上を併用してもよい。
【００５３】
光ラジカル重合開始剤としては、具体的には、ベンゾフェノン、４−メチルベンゾフェノン、Ｎ，Ｎ'−テトラメチル−４，４'−ジアミノベンゾフェノン（ミヒラーケトン）、Ｎ，Ｎ−テトラエチル−４，４'−ジアミノベンゾフェノン、４−メトキシ−４，４'−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン、１−［４−（２−ヒドロキシエトキシ）−フェニル］−２−ヒドロキシ−２−メチル−１−プロパン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物；β−（アクリジン−９−イル）（メタ）アクリル酸のエステル化合物、９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モリホリノフェニル）−１−ブタノン、２−メチル−１−［４−（メチルチオ）フェニル］−２−モルホリノ−１−プロパノン等のα−アミノアルキルフェノン系化合物；ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物；オリゴ（２−ヒドロキシ−２−メチル−１−（４−（１−メチルビニル）フェニル）プロパノン）などが挙げられる。
【００５４】
また、特に、光硬化性立体造形用樹脂組成物を着色させない重合開始剤としては、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物；ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物；オリゴ（２−ヒドロキシ−２−メチル−１−（４−（１−メチルビニル）フェニル）プロパノン）及びこれらを組み合わせたものが好ましい。
【００５５】
光カチオン重合開始剤としては、活性エネルギー線を照射したときにルイス酸を放出するオニウム塩が好ましく用いられる。このようなオニウム塩の例としては、第ＶＩＩａ族元素の芳香族スルホニウム塩、第ＶＩａ族元素の芳香族オニウム塩、第Ｖａ族元素の芳香族オニウム塩等を挙げることができる。具体的には、例えば、トリアリールスルホニウムヘキサフルオロアンチモネート、テトラフルオロホウ酸トリフェニルフェナシルホスホニウム、ヘキサフルオロアンチモン酸トリフェニルスルホニウム、ビス−［４−（ジフェニルスルフォニオ）フェニル］スルフィドビスジヘキサフルオロアンチモネート、ビス−［４−（ジ４’−ヒドロキシエトキシフェニルスルフォニォ）フェニル］スルフィドビスジヘキサフルオロアンチモネート、ビス−［４−（ジフェニルスルフォニォ）フェニル］スルフィドビスジヘキサフルオロフォスフェート、テトラフルオロホウ酸ジフェニルヨードニウム等を挙げることができる。
【００５６】
本実施形態では、上記したような光カチオン重合開始剤のうちの１種又は２種以上を用いることができる。その中でも、本実施形態では、芳香族スルホニウム塩が好ましく用いられる。
【００５７】
（Ｃ）成分の含有量は、光硬化性立体造形用樹脂組成物の全量を基準として、０．１〜１０質量％が好ましく、０．２〜７質量％がより好ましく、０．３〜５質量％が更に好ましい。（Ｃ）成分の含有量が０．１質量％以上であると、光重合を良好に開始することができる。（Ｃ）成分の含有量が１０質量％以下であると、光照射後に得られた造形物の色相が黄味を帯びることが抑制され易い。
【００５８】
（可塑剤（Ｄ））
本実施形態の光硬化性立体造形用樹脂組成物は、可塑剤（Ｄ）（以下、「（Ｄ）成分」ということがある。）を更に含有してもよい。（Ｄ）成分は、立体造形性を損なわない範囲で、目的に応じて添加すればよい。（Ｄ）成分としては、（Ａ）成分、（Ｂ）成分又は（Ｃ）成分に該当する化合物を除く。
【００５９】
（Ｄ）成分としては、ジ−２−エチルヘキシルフタレート（ＤＯＰ）、ジ−ｎ−オクチルフタレート、ジイソノニルフタレート（ＤＩＮＰ）、ジイソデシルフタレート（ＤＩＤＰ）、ジウンデシルフタレート（ＤＵＰ）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン、ペンタエリスリトールテトラキス（３−メルカプトブチレート）、流動パラフィン、有機溶媒等が挙げられる。
【００６０】
また、他の（Ｄ）成分としては、アクリル樹脂、１，４−構造単位を主とする液状ポリブタジエン、１，２−構造単位を主とする液状ポリブタジエン、水添ポリブタジエン、水添ポリイソプレン、水添ポリイソブテン等の液状ポリマーなどが挙げられ、これらは低硬化収縮という他の目的で使用される。
【００６１】
上記のアクリル樹脂は、アルキル基の炭素数が４〜１８のアルキル（メタ）アクリレート由来の構成単位を有するアクリル樹脂が好ましい。また、アルキル基の炭素数が４〜１８のアルキル（メタ）アクリレート由来の構成単位、及び、スチレン又はベンジル（メタ）アクリレートに由来する構成単位を有するアクリル樹脂がより好ましい。
【００６２】
１，４−構造単位を主とする液状ポリブタジエンとしては、例えば、ポリオイル（日本ゼオン株式会社製）が商業的に入手可能である。１，２−構造単位を主とする液状ポリブタジエンとしては、例えば、Ｇ−１０００（日本曹達株式会社製）が商業的に入手可能である。水添ポリイソブテンとしては、例えば、パールリーム（日油株式会社製、商品名）が商業的に入手可能である。
【００６３】
前記液状ポリマーの数平均分子量（Ｍｎ）は、５００〜５０００が好ましく、８００〜４０００がより好ましく、１０００〜３０００が更に好ましい。
【００６４】
（Ｄ）成分を用いる場合、（Ｄ）成分の含有量は、造形性や弾性率を調節する観点から、光硬化性立体造形用樹脂組成物の全量を基準として、１〜９９質量％が好ましく、２〜９８質量％がより好ましい。
【００６５】
（その他の添加剤）
本実施形態の光硬化性立体造形用樹脂組成物は、必要に応じて上記の（Ａ）〜（Ｄ）成分とは別に、各種添加剤を含有してもよい。含有可能な各種添加剤としては、連鎖移動剤、重合禁止剤、酸化防止剤、光安定化剤、シランカップリング剤、界面活性剤、レベリング剤、硬化促進剤、触媒、消泡材、光増感剤、タッキファイヤ等が挙げられる。
【００６６】
重合禁止剤は、光硬化性立体造形用樹脂組成物の保存安定性を高める目的で添加され、パラメトキシフェノール等が挙げられる。
酸化防止剤は、光硬化性立体造形用樹脂組成物を熱や光により硬化させて得られた硬化物の耐熱着色性を高める目的で添加され、トリフェニルホスファイト等のリン系；フェノール系；チオール系の酸化防止剤などが挙げられる。
光安定化剤は、紫外線等の光に対しての耐性を高める目的で添加され、ＨＡＬＳ（Ｈｉｎｄｅｒｅｄ  Ａｍｉｎｅ  Ｌｉｇｈｔ  Ｓｔａｂｉｌｉｚｅｒ）等が挙げられる。
シランカップリング剤は、ガラス等への密着性を高めるために添加され、メチルトリメトキシシラン、メチルトリエトキシシラン、フェニルトリメトキシシラン、フェニルトリエトキシシラン、γ−アミノプロピルトリメトキシシラン、γ−アミノプロピルトリエトキシシラン、γ−グリシドキシプロピルトリメトキシシラン、γ−グリシドキシプロピルメチルジエトキシシラン、γ−グリシドキシプロピルメチルジイソプロペノキシシラン等が挙げられる。
界面活性剤は、剥離性を制御するために添加され、ポリジメチルシロキサン系化合物、フッ素系化合物等が挙げられる。
レベリング剤は、光硬化性立体造形用樹脂組成物の平坦性を付与するために添加され、シリコン系、フッ素系等の、表面張力を下げる化合物などが挙げられる。
【００６７】
これらの添加剤は、単独で用いてもよく、また、複数の添加剤を組み合わせて用いてもよい。なお、これらの添加剤を用いる場合の含有量は、通常、上記（Ａ）〜（Ｄ）成分の合計含有量と比較すると小さく、一般に光硬化性立体造形用樹脂組成物の全量を基準として０．０１〜５質量％程度である。
【００６８】
＜光硬化性立体造形用樹脂組成物の製造方法＞
本実施形態の光硬化性立体造形用樹脂組成物の製造方法に特に制限はなく、例えば、上記（Ａ）成分〜（Ｃ）成分、並びに、必要に応じて（Ｄ）成分及び上記添加剤を混合し撹拌することにより製造することができる。
また、各成分のいずれかが固状である場合、混合撹拌前、混合撹拌中、及び、混合撹拌後の少なくとも１つのタイミングで固状成分を加温して溶解させることが好ましい。これにより、各成分が良好に分散し、その後、冷却することにより、光硬化性立体造形用樹脂組成物が得られる。
この加温温度に特に制限はないが、（Ｂ）成分として１２−ヒドロキシステアリン酸を用いる場合には、６０〜１５０℃に加温することが好ましい。加温温度が６０℃以上であると、１２−ヒドロキシステアリン酸を充分に溶解することができる。加温温度が１５０℃以下であると、高い透明性を維持できる。
撹拌時間としては、特に制限はないが、１０〜６００秒が好ましく、２０〜３００秒がより好ましい。
【００６９】
＜立体造形物及びその製造方法＞
本実施形態の立体造形物は、本実施形態の光硬化性立体造形用樹脂組成物又はその硬化物を含む。本実施形態の立体造形物の製造方法（造形方法）は、本実施形態の光硬化性立体造形用樹脂組成物を用いて立体造形物を造形する工程を備える。
【００７０】
本実施形態の光硬化性立体造形用樹脂組成物を用いて立体造形を行うにあたっては、従来既知の光学的立体造形方法及び装置のいずれもが使用できる。また、本実施形態の光硬化性立体造形用樹脂組成物の特長を生かして、塗布装置としてディスペンサやスリットコーター等を活用し、適宜露光をしながら造形物を得ることが可能である。
【００７１】
露光は、紫外線、電子線、Ｘ線、放射線、高周波等を使用し、実施することができる。それらの中でも、３００〜４００ｎｍの波長を有する紫外線が光重合開始剤との相性が良く好ましい。光源としては、紫外線レーザー、高圧水銀ランプ、超高圧水銀ランプ、低圧水銀ランプ、キセノンランプ、ハロゲンランプ、メタルハライドランプ、ＬＥＥＤ、紫外線蛍光灯、ブラックライト等を使用することができる。
【００７２】
本実施形態の光硬化性立体造形用樹脂組成物は、光学的立体造形の分野に幅広く用いることができ、代表的な応用分野としては、何ら限定されるものはでないが、設計途中で外観デザインを検証するための形状確認モデル、部品の機能性をチェックするモデル、鋳型を製作するためのモデル、金型を製作するためのモデル等を挙げることができる。例えば、精密部品、電気部品、電子部品、補聴器や義肢等の医療用具、歯列矯正具、細胞培養足場材、航空機用部品、意匠性の高い服飾、家具、建築構造物、自動車用部品、各種容器、等々に有効に用いることができる。
【実施例】
【００７３】
以下、実施例により本発明を説明する。なお、本発明はこれらの実施例に制限されるものではない。
【００７４】
＜樹脂組成物の調製＞
（実施例１）
スクリュー管内に、光重合性官能基を有する化合物（Ａ）としてＵＣ−１０２（株式会社クラレ製、数平均分子量１７０００）２０ｇ及びＦＡ−５１２ＡＳ（日立化成株式会社製）５ｇ、可塑剤（Ｄ）としてＧ−１０００（両末端水酸基ポリブタジエン、日本曹達株式会社製、数平均分子量１１００）７５ｇ、揺変剤（Ｂ）としてＨＳＡ（１２−ヒドロキシステアリン酸、和光純薬株式会社製）１ｇ、光重合開始剤（Ｃ）としてｉ−１８４（イルガキュア１８４、１−ヒドロキシシクロヘキシルフェニルケトン、ＢＡＳＦ社製）１ｇを加えた。その後、スクリュー管に対し、６０℃の水温に調節した超音波洗浄機（日本エマソン株式会社製２５１０型）で音波をかけることでＨＳＡを溶解し、光硬化性立体造形用樹脂組成物を得た。
【００７５】
（実施例２）
スクリュー管内に、光重合性官能基を有する化合物（Ａ）としてＵＣ−１０２（株式会社クラレ製）２０ｇ及びＦＡ−５１２ＡＳ（日立化成株式会社製）５ｇ、可塑剤（Ｄ）としてＧ−１０００（日本曹達株式会社製）７５ｇ、揺変剤（Ｂ）としてＨＳＡ（和光純薬株式会社製）３ｇ、光重合開始剤（Ｃ）としてｉ−１８４（ＢＡＳＦ社製）１ｇを加えた。その後、スクリュー管に対し、６０℃の水温に調節した超音波洗浄機（日本エマソン株式会社製２５１０型）で音波をかけることでＨＳＡを溶解し、光硬化性立体造形用樹脂組成物を得た。
【００７６】
（実施例３）
スクリュー管内に、光重合性官能基を有する化合物（Ａ）としてＵＣ−１０２（株式会社クラレ製）２０ｇ及びＦＡ−５１２ＡＳ（日立化成株式会社製）５ｇ、可塑剤（Ｄ）としてＧ−１０００（日本曹達株式会社製）７５ｇ、揺変剤（Ｂ）としてＤｉｓｐａｒｌｏｎ  ３０８（水添ひまし油系、楠本化成株式会社製）２ｇ、光重合開始剤（Ｃ）としてｉ−１８４（ＢＡＳＦ社製）１ｇを加えた。その後、スクリュー管に対し、６０℃の水温に調節した超音波洗浄機（日本エマソン株式会社製２５１０型）で音波をかけることでＤｉｓｐａｒｌｏｎ  ３０８を溶解し、光硬化性立体造形用樹脂組成物を得た。
【００７７】
（実施例４）
スクリュー管内に、光重合性官能基を有する化合物（Ａ）としてＵＣ−１０２（株式会社クラレ製）１５ｇ、ＦＡ−５１２ＡＳ（日立化成株式会社製）５ｇ及びエポライト−４０００（水素化ビスフェノールＡジグリシジルエーテル、共栄社化学株式会社製）５ｇ、可塑剤（Ｄ）としてＧ−１０００（日本曹達株式会社製）７５ｇ、揺変剤（Ｂ）としてＨＳＡ（和光純薬株式会社製）１ｇ、光重合開始剤（Ｃ）としてｉ−１８４（ＢＡＳＦ社製）１ｇ及びＣＰＩ−１０１（トリアリールスルホニウムヘキサフルオロアンチモネート、サンアプロ株式会社製）４ｇを加えた。その後、スクリュー管に対し、６０℃の水温に調節した超音波洗浄機（日本エマソン株式会社製２５１０型）で音波をかけることでＨＳＡを溶解し、光硬化性立体造形用樹脂組成物を得た。
【００７８】
（比較例１）
スクリュー管内に、光重合性官能基を有する化合物（Ａ）としてＵＣ−１０２（株式会社クラレ製）２０ｇ及びＦＡ−５１２ＡＳ（日立化成株式会社製）５ｇ、可塑剤（Ｄ）としてＧ−１０００（日本曹達株式会社製）７５ｇ、光重合開始剤（Ｃ）としてｉ−１８４（ＢＡＳＦ社製）１ｇを加えた。その後、スクリュー管に対し、６０℃の水温に調節した超音波洗浄機（日本エマソン株式会社製２５１０型）で音波をかけて均一な溶液とし、樹脂組成物を得た。
【００７９】
（比較例２）
スクリュー管内に、光重合性官能基を有する化合物（Ａ）としてＵＣ−１０２（株式会社クラレ製）１５ｇ、ＦＡ−５１２ＡＳ（日立化成株式会社製）５ｇ及びエポライト−４０００（共栄社化学株式会社製）５ｇ、可塑剤（Ｄ）としてＧ−１０００（日本曹達株式会社製）７５ｇ、光重合開始剤（Ｃ）としてｉ−１８４（ＢＡＳＦ社製）１ｇ及びＣＰＩ−１０１（サンアプロ株式会社製）４ｇを加えた。その後、スクリュー管に対し、６０℃の水温に調節した超音波洗浄機（日本エマソン株式会社製２５１０型）で音波をかけて均一な溶液とし、樹脂組成物を得た。
【００８０】
＜評価＞
各実施例及び比較例で得られた樹脂組成物を以下の試験方法で評価した。評価結果を表１に示す。
【００８１】
（１）粘度の比率の評価
樹脂組成物のサンプル量は０．２ｍｌとした。粘度計としては、予めペルチェ素子の設定温度を２５℃に調整した装置（東機産業株式会社製ＴＰＥ−１００Ｈ）を使用した。コーンとして３°×Ｒ９．７、ローターコード０６を使用した。ずり速度（シェア速度）をそれぞれ１ｓ−１及び１０ｓ−１に設定したときの粘度（２５℃）を測定し、粘度の比率（１ｓ−１の粘度／１０ｓ−１の粘度）を求めた。
【００８２】
（２）立体造形性の評価
１０ｃｍ角のガラス板の上に、１０ｃｍ角であり且つ中心に１ｃｍ角の穴の開いた厚さ１ｍｍのシリコーンシートを敷き、鋳型を作製した。次いで、７０℃のオーブン中で２０分加温した光硬化性立体造形用樹脂組成物をシリンジで吸い取り、直ちに、その鋳型の中に流しこんだ。そして、室温（２５℃）の状態で鋳型を１０分間放置した後、シリコーンシートをはずした。この際、組成物が染み出さなかった場合を「○」と評価し、染み出した場合を「×」と評価した。
【００８３】
（３）造形物の安定性の評価
上記（２）で染み出さなかった造形物をガラス板ごと、ハイパワーメタルハライドランプを装着した露光機で照度１０ｍＷ／ｃｍ２、露光量１５００ｍＪ／ｃｍ２の条件で露光した。次いで、この造形物を８０℃のオーブンに入れた。この際、溶解せず形が変化しない場合を「○」と評価し、溶解した場合を「×」と評価した。
【００８４】
【表１】
2016165862.tif 000028
【００８５】
実施例の光硬化性立体造形用樹脂組成物に関して、ずり速度の変化で粘度が変わり、鋳型から染み出さず、良好な造形性が示された。比較例の組成物に関して、ずり速度を変えたときに粘度が変わらず、また、鋳型から直ぐに染み出してしまい、造形物を作製することができなかった。